(57)【要約】【課題】双極子モーメントの小さい液晶化合物との相溶性にも優れるスワローテイル型の重合性化合物を含有する重合性液晶組成物、及び、該重合性液晶組成物が液晶相を示す温度範囲内で、該重合性液晶組成物中の重合性化合物を重合させて得られる、透明性に優れた光学異方体を提供する。【解決手段】一般式（１）で表される重合性化合物を含有することを特徴とする重合性液晶組成物。【化１】2004059772.tif 000037（１）（式中、Ｒ１は、水素原子、アルキル基又はアルコキシ基を表し、Ａ、Ｂ及びＤベンゼン環、シクロヘキサン環等を表す。Ｙ１及びＹ２は連結基を表わし、Ｘ１及びＸ２は単結合、−Ｏ−、−ＣＯ−Ｏ−、又は−ＯＣＯ−を表し、Ｓ１及びＳ２は−ＣｍＨ２ｍ−、又は−（ＣｍＨ２ｍ−Ｏ）ｎ−ＣｍＨ２ｍ−を表わす。Ｌ１及びＬ２は水素原子又はメチル基を表す。）【選択図】　　　なし【特許請求の範囲】
【請求項１】
一般式（１）で表される重合性化合物を含有することを特徴とする重合性液晶組成物。
【化１】
2004059772.tif 000034
（１）
（式中、Ｒ１は、水素原子、炭素数１〜２０のアルキル基又は炭素数１〜２０のアルコキシ基を表し、Ａ、Ｂ及びＤは六員環であり、各々独立的にベンゼン環、シクロヘキサン環、シクロヘキセン環、ヘテロ原子として酸素原子、窒素原子、又は硫黄原子を含有するヘテロ環を表す。六員環Ａ、Ｂ及びＤは、該環上の一つ以上の水素原子が、炭素原子数１〜７のアルキル基、炭素原子数１〜７のアルコキシ基、炭素原子数１〜７のアルカノイル基、又はハロゲン原子で置換されていても良い。Ｙ１及びＹ２は、各々独立的に、単結合、−ＣＨ２ＣＨ２−、−ＣＨ２Ｏ−、−ＯＣＨ２−、−ＣＯ−Ｏ−、−ＯＣＯ−、−Ｃ≡Ｃ−、−ＣＨ＝ＣＨ−、−ＣＦ＝ＣＦ−、−（ＣＨ２）４−、−ＣＨ２ＣＨ２ＣＨ２Ｏ−、−ＯＣＨ２ＣＨ２ＣＨ２−、−ＣＨ＝ＣＨ−ＣＨ２ＣＨ２−、−ＣＨ２ＣＨ２−ＣＨ＝ＣＨ−、−ＣＨ＝ＣＨ−ＣＯ−Ｏ−及び−ＯＣＯ−ＣＨ＝ＣＨ−からなる群から選ばれる連結基を表わす。Ｘ１及びＸ２は、各々独立的に単結合、−Ｏ−、−ＣＯ−Ｏ−、又は−ＯＣＯ−を表し、Ｓ１及びＳ２は、各々独立的に−ＣｍＨ２ｍ−、又は−（ＣｍＨ２ｍ−Ｏ）ｎ−ＣｍＨ２ｍ−を表わす（ここで、ｍは１〜２０の整数を表し、ｎは１〜１０の整数を表す。）。Ｌ１及びＬ２は、各々独立的に水素原子又はメチル基を表す。）
【請求項２】
一般式（２）で表される重合性化合物を含有する請求項１に記載の重合性液晶組成物。
【化２】
2004059772.tif 000035
（２）
（式中、Ｌ３、Ｌ４、及びＬ５は各々独立的に水素原子又はメチル基を表し、Ｓ３、Ｓ４、及びＳ５は、各々独立的に−ＣｍＨ２ｍ−、又は−（ＣｍＨ２ｍ−Ｏ）ｎ−ＣｍＨ２ｍ−を表わす（ここで、ｍは１〜２０の整数を表し、ｎは１〜１０の整数を表す。）。Ｘ３、Ｘ４、及びＸ５は各々独立的に、単結合、−Ｏ−、−ＣＯ−Ｏ−、又は−ＯＣＯ−を表し、Ｅ、Ｇ及びＪは六員環であり、各々独立的にベンゼン環、シクロヘキサン環、シクロヘキセン環、ヘテロ原子として酸素原子、窒素原子、又は硫黄原子を含有するヘテロ環を表す。六員環Ｅ、Ｇ及びＪは、該環上の一つ以上の水素原子が、炭素原子数１〜７のアルキル基、炭素原子数１〜７のアルコキシ基、炭素原子数１〜７のアルカノイル基、又はハロゲン原子で置換されていても良い。Ｙ３及びＹ４は、各々独立的に、単結合、−ＣＨ２ＣＨ２−、−ＣＨ２Ｏ−、−ＯＣＨ２−　、−ＣＯ−Ｏ−、−ＯＣＯ−、−Ｃ≡Ｃ−、−ＣＨ＝ＣＨ−、−ＣＦ＝ＣＦ−、−（ＣＨ２）４−、−ＣＨ２ＣＨ２ＣＨ２Ｏ−　、　−ＯＣＨ２ＣＨ２ＣＨ２−、−ＣＨ＝ＣＨ−ＣＨ２ＣＨ２−、−ＣＨ２ＣＨ２−ＣＨ＝ＣＨ−、−ＣＨ＝ＣＨ−ＣＯ−Ｏ−及び−ＯＣＯ−ＣＨ＝ＣＨ−からなる群から選ばれる連結基を表わす。）
【請求項３】
一般式（３）で表される重合性化合物を含有する請求項１に記載の重合性液晶組成物。
【化３】
2004059772.tif 000036
（３）
（式中、Ｌ６は水素原子又はメチル基を表し、Ｋ、Ｍ、及びＮは六員環であり、各々独立的にベンゼン環、シクロヘキサン環又はシクロヘキセン環を表し、Ｙ５及びＹ６は各々独立的に、単結合、−ＣＨ２ＣＨ２−、−ＣＨ２Ｏ−、−ＯＣＨ２−　、−ＣＯ−Ｏ−、−ＯＣＯ−、−Ｃ≡Ｃ−、−ＣＨ＝ＣＨ−、−ＣＦ＝ＣＦ−、−（ＣＨ２）４−、−ＣＨ２ＣＨ２ＣＨ２Ｏ−　、　−ＯＣＨ２ＣＨ２ＣＨ２−、−ＣＨ＝ＣＨ−ＣＨ２ＣＨ２−、−ＣＨ２ＣＨ２−ＣＨ＝ＣＨ−、−ＣＨ＝ＣＨ−ＣＯ−Ｏ−及び−ＯＣＯ−ＣＨ＝ＣＨ−からなる群から選ばれる連結基を表わし、ｒは０又は１の整数を表す。Ｙ７は、単結合、−Ｏ−、−ＣＯ−Ｏ−、又は−ＯＣＯ−を表し、Ｚ１は、Ｙ７が単結合の場合に、水素原子、ハロゲン原子、シアノ基、炭素数１〜２０のアルキル基、又は炭素数２〜２０のアルケニル基を表し、Ｙ７が−Ｏ−、−ＣＯ−Ｏ−、又は−ＯＣＯ−の場合に、水素原子、炭素数１〜２０のアルキル基、又は炭素数２〜２０のアルケニル基を表す。）
【請求項４】
請求項１に記載の重合性液晶組成物が液晶相を示す温度範囲内で、該重合性液晶組成物中の重合性化合物を重合させて得られる光学異方体。
【発明の詳細な説明】
【０００１】
【発明の属する技術分野】
本発明は重合性液晶組成物、及び、該重合性液晶組成物中の重合性化合物を重合して得られる光学異方体に関する。
【０００２】
【従来の技術】
重合性液晶化合物、又は、液晶化合物と混合することで液晶相を示す重合性化合物を含有する重合性液晶組成物は、ネマチック相を保持した状態で重合させると、液晶分子の配向状態を固定化した重合体を作製することができる。この重合体は、屈折率、誘電率、磁化率、弾性率、熱膨張率等の物理的性質の異方性を有していることから、特に光学異方体として応用が検討されている。
【０００３】
液晶分子の配向状態を固定化させるための重合方法の１つとして光重合がある。光重合においては、液晶分子の配向に対して外乱要因となる熱を加えることなしに重合反応が進行するので、液晶分子の配向状態を乱すことなく固定化することができる。
しかしながら、該重合性液晶組成物の固相−ネマチック相転移温度（以下、Ｃ−Ｎ転移温度と略す。）が高い場合は、ネマチック相を保持させるために該重合性液晶組成物を加熱する必要があるが、この加熱によって、光重合を開始する前に部分的な熱重合がおこり、配向乱れの原因となることがある。従って、通常は加熱しなくてもネマチック相を保持できるように、２５℃〜４０℃の温度範囲でネマチック相を示すように重合性液晶組成物の組成を調整する。
【０００４】
一方、液晶分子の配向状態を固定化した重合体を光学異方体に応用する場合には、該重合体には、透明性や耐熱性に優れることが求められている。
特開２０００−３２７６３２号公報には、Ｃ−Ｎ転移温度が９４℃の式Ａで表されるスワローテイル型の重合性液晶化合物に、式Ｂで表される重合性液晶化合物及び式Ｃで表される重合性液晶化合物を混合することによって、２５℃でネマチック相を示す重合性液晶組成物を調製し、これを２５℃以下で重合して、光学異方体が得られると記載されている。
【０００５】
【化４】
2004059772.tif 000002
式Ａ
【０００６】
【化５】
2004059772.tif 000003
式Ｂ
【０００７】
【化６】
2004059772.tif 000004
式Ｃ
【０００８】
【発明が解決しようとする課題】
しかし、式Ａで表される化合物と、式Ｂで表される化合物及び式Ｃで表される化合物は相溶性が低く、いったん均一に混合したように見えても、短時間内に相分離を起こすといった問題があった。これは、式Ａで表される化合物は分子末端にシアノ基を有しており双極子モーメントが大きく、式Ｂで表される化合物や式Ｃで表される化合物のような、電子吸引基を持たない双極子モーメントの小さい重合性化合物とは一般に相溶性が低いことや、式Ａで表される化合物と、式Ｂで表される化合物や式Ｃで表される化合物とは、液晶骨格が大きく異なるため、相溶性が低いことが、理由として考えられる。
式Ｂで表される化合物及び式Ｃで表される化合物の配合量を多くした場合には、相溶性は幾分向上する反面、系全体のスワローテイル型化合物の濃度が下がってしまうために、これを重合して得られる光学異方体の透明性が低下するといった問題があった。
【０００９】
本発明が解決しようとする課題は、双極子モーメントの小さい液晶化合物との相溶性にも優れるスワローテイル型の重合性化合物を含有する重合性液晶組成物を提供することにあり、且つ、該重合性液晶組成物が液晶相を示す温度範囲内で、該重合性液晶組成物中の重合性化合物を重合させて得られる、透明性に優れた光学異方体を提供することにある。
【００１０】
【課題を解決するための手段】
分子末端にシアノ基を有するスワローテイル型重合性化合物は双極子モーメントが大きいため、双極子モーメントの小さい重合性化合物と相溶性が低い。本発明者らは、同じスワローテイル型の重合性化合物であるが、分子末端に極性の高いシアノ基ではなく、水素原子、アルキル基又はアルコキシ基を有する一般式（１）で表される重合性化合物が、双極子モーメントの小さい液晶化合物との相溶性に優れると同時に、骨格構造が類似し、分子末端にシアノ基を持ち、双極子モーメントの大きい前記スワローテイル型重合性化合物ともよく相溶することを見いだした。
即ち、一般式（１）で表される重合性化合物を含有する重合性液晶組成物は、成分として双極子モーメントの大きいスワローテイル型重合性化合物を含有していても、Ｃ−Ｎ転移温度が小さく、双極子モーメントの低い重合性化合物とも相溶し、これを、液晶相を示す温度範囲内で、該重合性液晶組成物中の重合性化合物を重合させて得られた光学異方体は、より透明性に優れる。本発明は、該重合性液晶組成物を提供することで上記課題を解決した。
【００１１】
【化７】
2004059772.tif 000005
（１）
【００１２】
（式中、Ｒ１は、水素原子、炭素数１〜２０のアルキル基又は炭素数１〜２０のアルコキシ基を表し、Ａ、Ｂ及びＤは六員環であり、各々独立的にベンゼン環、シクロヘキサン環、シクロヘキセン環、ヘテロ原子として酸素原子、窒素原子、又は硫黄原子を含有するヘテロ環を表す。六員環Ａ、Ｂ及びＤは、該環上の一つ以上の水素原子が、炭素原子数１〜７のアルキル基、炭素原子数１〜７のアルコキシ基、炭素原子数１〜７のアルカノイル基、又はハロゲン原子で置換されていても良い。Ｙ１及びＹ２は、各々独立的に、単結合、−ＣＨ２ＣＨ２−、−ＣＨ２Ｏ−、−ＯＣＨ２−、−ＣＯ−Ｏ−、−ＯＣＯ−、−Ｃ≡Ｃ−、−ＣＨ＝ＣＨ−、−ＣＦ＝ＣＦ−、−（ＣＨ２）４−、−ＣＨ２ＣＨ２ＣＨ２Ｏ−、−ＯＣＨ２ＣＨ２ＣＨ２−、−ＣＨ＝ＣＨ−ＣＨ２ＣＨ２−、−ＣＨ２ＣＨ２−ＣＨ＝ＣＨ−、−ＣＨ＝ＣＨ−ＣＯ−Ｏ−及び−ＯＣＯ−ＣＨ＝ＣＨ−からなる群から選ばれる連結基を表わす。Ｘ１及びＸ２は、各々独立的に単結合、−Ｏ−、−ＣＯ−Ｏ−、又は−ＯＣＯ−を表し、Ｓ１及びＳ２は、各々独立的に−ＣｍＨ２ｍ−、又は−（ＣｍＨ２ｍ−Ｏ）ｎ−ＣｍＨ２ｍ−を表わす（ここで、ｍは１〜２０の整数を表し、ｎは１〜１０の整数を表す。）。Ｌ１及びＬ２は、各々独立的に水素原子又はメチル基を表す。）
【００１３】
【発明の実施の形態】
前記一般式（１）において、六員環Ａ、六員環Ｂ、及び六員環Ｄのうち、ヘテロ環としては、例えば、ピラン環、ジオキサン環、ピリジン環、ピラゾン環、ピリミジン環、ピリダジン環等があげられる。
前記六員環Ａ、六員環Ｂ、及び六員環Ｄとして、ベンゼン環、ピリジン環、ピリミジン環等の、液晶分子の長軸方向に共役するような環を選択すれば、複屈折率の大きな重合性化合物が得られ、シクロヘキサン環、ジオキサン環、ピラン環等の、液晶分子の長軸方向に共役しない環を選択すれば、複屈折率の小さな重合性化合物が得られる。
【００１４】
前記一般式（１）において、Ｙ１及びＹ２に、単結合、−ＣＯ−Ｏ−、−ＯＣＯ−、−Ｃ≡Ｃ−、−ＣＨ＝ＣＨ−、−ＣＦ＝ＣＦ−等の、液晶分子の長軸方向に共役するような構造を選択すれば、複屈折率の大きな重合性化合物を得ることができ、−ＣＨ２ＣＨ２−、−ＣＨ２Ｏ−、−ＯＣＨ２−、−（ＣＨ２）４−、−ＣＨ２ＣＨ２ＣＨ２Ｏ−、−ＯＣＨ２ＣＨ２ＣＨ２−等の、液晶分子の長軸方向に共役しない構造を選択すれば、複屈折率の小さな重合性化合物が得られる。
【００１５】
前記一般式（１）において、Ｓ１及びＳ２は、液晶骨格と（メタ）アクリロイルオキシ基とを隔てるスペーサーとしての役割を持つ。具体的には、例えば、メチレン基、プロピレン基、ヘキサメチレン基、あるいはこれらの基がエーテル結合によって連結された基があげられる。中でも、ｍが２〜１５であることが好ましく、ｍが３〜１１であることが特に好ましい。
【００１６】
前記一般式（１）で表される重合性化合物としては、具体的には下記一般式（ア）〜（ウ）の化合物が挙げられる。
【００１７】
【化８】
2004059772.tif 000006
（ア）
【００１８】
【化９】
2004059772.tif 000007
（イ）
【００１９】
【化１０】
2004059772.tif 000008
（ウ）
【００２０】
（式（ア）〜（ウ）において、Ｒは炭素数１〜２０のアルキル基又はアルコキシ基を表し、ｓは１〜２０の整数を表し、Ｌは水素原子又はメチル基を表す）。
【００２１】
前記一般式（１）で表される重合性化合物は、液晶化合物の技術分野で公知の合成方法を適用して合成することができる。合成例としては、ワイリー社刊のハンドブックオブリキッドクリスタルズ（Ｈａｎｄｂｏｏｏｋ　ｏｆ　ｌｉｑｕｉｄ　ｃｒｙｓｔａｌｓ）全４巻中の第１巻の第４章や、第２巻の第３〜５章に記載されているような一般的な合成方法を適用できる。
【００２２】
例えば、式（ア）で表される化合物は、次のようにして合成することができる。即ち、３，４−ジヒドロキシ安息香酸をハロゲン化アルコールでエーテル化した後、アクリル酸やメタクリル酸と脱水縮合反応させることによって、式（エ）で表される化合物を得る。さらに該式（エ）で表される化合物と、４−ヒドロキシビフェニルとを脱水縮合反応させて、式（ア）で表される化合物が得られる。
【００２３】
【化１１】
2004059772.tif 000009
（エ）
【００２４】
（式中、ｓは１〜２０の整数を表し、Ｌは水素原子又はメチル基を表す。）
【００２５】
また、式（イ）で表される化合物は、次のようにして合成することができる。即ち、１−ヨード−３，４−ジメトキシベンゼンとフェニルグリニアール試薬とを反応させてビフェニル誘導体を得、これに塩化アセチルを反応させる。アルカリで加水分解後、メトキシ基のメチル基を臭化水素酸で切断して式（オ）で表される化合物を得る。次に、式（オ）で表される化合物をハロゲン化アルコールでエーテル化した後、アクリル酸やメタクリル酸と脱水縮合反応させ、最後に４−アルキルフェノールや４−アルコキシフェノールを脱水縮合反応させて、式（イ）で表される化合物が得られる。
【００２６】
【化１２】
2004059772.tif 000010
（オ）
【００２７】
また、式（ウ）で表される化合物は、次のようにして合成することができる。即ち、前記式（エ）で表される化合物と４−（トランス−４−アルキルシクロヘキシル）フェノールや４−（トランス−４−アルコキシシクロヘキシル）フェノールを脱水縮合反応させて得られる。
【００２８】
前記一般式（１）で表される重合性化合物は、シアノ基等の極性基を持たないことから双極子モーメントが小さく、重合性液晶組成物に配合することによって、系全体の極性を低く抑えることができる。この結果、前記一般式（１）で表される重合性化合物を配合した本発明の重合性液晶組成物は、Ｃ−Ｎ転移温度を下げる効果のある双極子モーメントの小さい液晶化合物との相溶性がよい。
また、前記一般式（１）で表される重合性化合物は、スワローテイル骨格を有している。仮に、本発明の重合性液晶組成物に、分子末端にシアノ基等の極性基を有するスワローテイル型の重合性液晶化合物を添加しても、前記一般式（１）で表される重合性化合物が類似した分子構造を持つため、相分離しにくい。
【００２９】
本発明の重合性液晶組成物は、前記一般式（１）で表される重合性化合物以外に、公知慣用の重合性液晶化合物、又は、公知慣用の液晶化合物と混合することによって液晶相を示す重合性化合物を適宜配合させることができる。中でも、一般式（１）で表される重合性化合物に構造が類似した、スワローテイル型の重合性化合物を配合すると、重合して得られる光学異方体の透明性が向上する効果が見られる。特に、一般式（２）で表されるスワローテイル型の重合性化合物を使用する場合にその効果が大きい。
【００３０】
【化１３】
2004059772.tif 000011
（２）
【００３１】
前記一般式（２）において、Ｌ３、Ｌ４、及びＬ５は各々独立的に水素原子又はメチル基を表す。Ｓ３、Ｓ４、及びＳ５は、各々独立的に−ＣｍＨ２ｍ−、又は−（ＣｍＨ２ｍ−Ｏ）ｎ−ＣｍＨ２ｍ−を表わす（ここで、ｍは１〜２０の整数を表し、ｎは１〜１０の整数を表す。）。Ｘ３、Ｘ４、及びＸ５は各々独立的に、単結合、−Ｏ−、−ＣＯ−Ｏ−、又は−ＯＣＯ−を表す。Ｅ、Ｇ及びＪは六員環であり、各々独立的にベンゼン環、シクロヘキサン環、シクロヘキセン環、ヘテロ原子として酸素原子、窒素原子、又は硫黄原子を含有するヘテロ環を表す。六員環Ｅ、Ｇ及びＪは、該環上の一つ以上の水素原子が、炭素原子数１〜７のアルキル基、炭素原子数１〜７のアルコキシ基、炭素原子数１〜７のアルカノイル基、又はハロゲン原子で置換されていても良い。Ｙ３及びＹ４は、各々独立的に、単結合、−ＣＨ２ＣＨ２−、−ＣＨ２Ｏ−、−ＯＣＨ２−　、−ＣＯ−Ｏ−、−ＯＣＯ−、−Ｃ≡Ｃ−、−ＣＨ＝ＣＨ−、−ＣＦ＝ＣＦ−、−（ＣＨ２）４−、−ＣＨ２ＣＨ２ＣＨ２Ｏ−　、　−ＯＣＨ２ＣＨ２ＣＨ２−、−ＣＨ＝ＣＨ−ＣＨ２ＣＨ２−、−ＣＨ２ＣＨ２−ＣＨ＝ＣＨ−、−ＣＨ＝ＣＨ−ＣＯ−Ｏ−、及び−ＯＣＯ−ＣＨ＝ＣＨ−からなる群から選ばれる連結基を表わす。
【００３２】
前記一般式（２）で表される重合性化合物としては、具体的には、特開２０００−１７８２３３号公報に開示されている化合物を挙げることができ、例えば下記式（カ）〜（ク）の化合物が挙げられる。
【００３３】
【化１４】
2004059772.tif 000012
（カ）
【００３４】
【化１５】
2004059772.tif 000013
（キ）
【００３５】
【化１６】
2004059772.tif 000014
（ク）
【００３６】
（式（カ）〜（ク）において、ｓ及びｔは１〜２０の整数を表し、Ｌ１及びＬ２は水素原子又はメチル基を表す。）
【００３７】
例えば、式（カ）で表される化合物は、次のようにして合成することができる。即ち、４，４’−ビフェノールをハロゲン化アルコールでエーテル化した後、アクリル酸やメタクリル酸を脱水縮合反応させることによって式（ケ）で表される化合物を得る。さらに式（ケ）で表される化合物と、前記式（エ）で表される化合物とを脱水縮合反応させて、式（カ）で表される化合物が得られる。
【００３８】
【化１７】
2004059772.tif 000015
（ケ）
【００３９】
（式中、ｔは１〜２０の整数を表し、Ｌ２は水素原子又はメチル基を表す。）
【００４０】
また、式（キ）で表される化合物は、次のようにして合成することができる。即ち、カフェイン酸のメチルエステルをハロゲン化アルコールでエーテル化した後、アルカリ水溶液で脱エステル化し、次にアクリル酸やメタクリル酸を脱水縮合反応させることによって式（コ）で表される化合物を得る。式（コ）で表される化合物と、前記式（ケ）で表される化合物とを脱水縮合反応させて、式（キ）で表される化合物が得られる。
【００４１】
【化１８】
2004059772.tif 000016
（コ）
【００４２】
また、式（ク）で表される化合物は、次のようにして合成することができる。即ち、前記式（オ）で表される化合物をハロゲン化アルコールでエーテル化した後、アクリル酸やメタクリル酸を脱水縮合反応させることによって式（サ）で表される化合物を合成する。一方、ヒドロキノンをハロゲン化アルコールでエーテル化した後、アクリル酸やメタクリル酸を脱水縮合反応させることによって式（シ）で表される化合物を合成する。式（サ）で表される化合物及び式（シ）で表される化合物とを脱水縮合させて、式（ク）で表される化合物が得られる。
【００４３】
【化１９】
2004059772.tif 000017
（サ）
【００４４】
【化２０】
2004059772.tif 000018
（シ）
【００４５】
（式（サ）、（シ）において、ｓ及びｔは１〜２０の整数を表し、Ｌ１及びＬ２は水素原子又はメチル基を表す。）
【００４６】
一般式（２）で表される重合性化合物は、本発明の重合性液晶組成物中の一般式（１）で表される重合性化合物との比率が、（１）で表される化合物：（２）で表される化合物＝７：３〜１：９となるように配合することで、より透明性に優れた光学異方体が得られる。
【００４７】
４０℃以上のＣ−Ｉ転移温度を示す本発明の重合性液晶組成物に、一般式（３）で表される重合性化合物を、本発明の重合性液晶組成物の４０〜８０質量％を占めるように配合すると、Ｃ−Ｉ転移温度を２５℃付近まで下げることができる。本発明の重合性液晶組成物は、一般式（３）で表されるような双極子モーメントの小さい重合性化合物を配合しても、長時間相分離することがない。
【００４８】
【化２１】
2004059772.tif 000019
（３）
【００４９】
前記一般式（３）において、Ｌ６は水素原子又はメチル基を表す。Ｋ、Ｍ及びＮは六員環であり、各々独立的にベンゼン環、シクロヘキサン環又はシクロヘキセン環を表す。Ｙ５及びＹ６は、各々独立的に、単結合、−ＣＨ２ＣＨ２−、−ＣＨ２Ｏ−、−ＯＣＨ２−　、−ＣＯ−Ｏ−、−ＯＣＯ−、−Ｃ≡Ｃ−、−ＣＨ＝ＣＨ−、−ＣＦ＝ＣＦ−、−（ＣＨ２）４−、−ＣＨ２ＣＨ２ＣＨ２Ｏ−　、−ＯＣＨ２ＣＨ２ＣＨ２−、−ＣＨ＝ＣＨ−ＣＨ２ＣＨ２−、−ＣＨ２ＣＨ２−ＣＨ＝ＣＨ−、−ＣＨ＝ＣＨ−ＣＯ−Ｏ−及び−ＯＣＯ−ＣＨ＝ＣＨ−からなる群から選ばれる連結基を表わし、ｒは０又は１の整数を表す。Ｙ７は、単結合、−Ｏ−、−ＣＯ−Ｏ−、又は−ＯＣＯ−を表し、Ｚ１は、Ｙ７が単結合の場合に、水素原子、ハロゲン原子、シアノ基、炭素数１〜２０のアルキル基、又は炭素数２〜２０のアルケニル基を表し、Ｙ７が−Ｏ−、−ＣＯ−Ｏ−、又は−ＯＣＯ−の場合に、水素原子、炭素数１〜２０のアルキル基、又は炭素数２〜２０のアルケニル基を表す。
【００５０】
前記一般式（３）で表される重合性液晶化合物としては、具体的には、式（ス）〜（タ）で表される化合物があげられる。中でも、式（ス）で表される化合物と式（セ）で表される化合物を併用することが好ましく、式（ス）で表される化合物と式（セ）で表される化合物との比が、７５：２５〜２５：７５であるとなお好ましい。中でも、式（ス）で表される化合物と式（セ）で表される化合物との比が、４０：６０〜６０：４０であることが好ましい。この範囲において、２５℃でネマチック相を示し、長時間相分離することのない重合性液晶組成物が得られる。
【００５１】
【化２２】
2004059772.tif 000020
（ス）
【００５２】
【化２３】
2004059772.tif 000021
（セ）
【００５３】
【化２４】
2004059772.tif 000022
（ソ）
【００５４】
【化２５】
2004059772.tif 000023
（タ）
【００５５】
一般式（１）で表される重合性化合物、一般式（２）で表される重合性化合物、及び一般式（３）で表される重合性化合物を併用すると、２５℃でネマチック相を示し、長時間相分離しない重合性液晶組成物が得られる。また、該重合性液晶組成物が液晶相を示す温度範囲内で、該重合性液晶組成物中の重合性化合物を重合させて得られる重合体は特に透明性に優れる。具体的には、一般式（１）で表される重合性化合物が４質量％〜２０質量％、一般式（２）で表される重合性化合物が１５質量％〜３６質量％、及び一般式（３）で表される重合性化合物が６０質量％〜７０質量％で併用すると、特に好ましい。
【００５６】
その他、本発明の重合性液晶組成物に配合することのできる、公知慣用の重合性化合物としては、下記構造の化合物が挙げられる。
【００５７】
【化２６】
2004059772.tif 000024
【００５８】
【化２７】
2004059772.tif 000025
【００５９】
（式中、Ｌは水素原子又はメチル基を、ｎ及びｍは各々独立して１〜２０の整数を表す）
【００６０】
本発明の重合性液晶組成物には、重合性官能基を有していない液晶化合物を必要に応じて添加することもできる。しかし、添加量が多すぎると、得られる重合体の耐熱性が劣る傾向にあるので、添加する場合は、本発明の重合性液晶組成物に対して８０質量％以下とすることが好ましく、３０質量％以下がさらに好ましく、１０質量％以下が特に好ましい。
【００６１】
本発明の重合性液晶組成物には、重合性官能基を有する液晶性骨格を持たない化合物を添加することもできる。このような化合物としては、通常、この技術分野で重合性モノマーあるいは重合性オリゴマーとして認識されるものであれば特に制限なく使用することができる。添加する場合は、本発明の重合性液晶組成物に対して、５質量％以下であることが好ましく、３質量％以下が更に好ましい。
【００６２】
本発明の重合性液晶組成物には、光学活性を有する化合物、すなわちキラル化合物を添加してもよい。該キラル化合物は、それ自体が液晶相を示す必要は無く、また、重合性官能基を有していても、有していなくても良い。また、キラル化合物の螺旋の向きは、重合体の使用用途によって適宜選択することができる。
具体的には、例えば、キラル基としてコレステリル基を有するペラルゴン酸コレステロール、ステアリン酸コレステロール、キラル基として２−メチルブチル基を有するビーディーエイチ社製の「ＣＢ−１５」、「Ｃ−１５」、メルク社製の「Ｓ−１０８２」、チッソ社製の「ＣＭ−１９」、「ＣＭ−２０」、「ＣＭ」、キラル基として１−メチルヘプチル基を有するメルク社製の「Ｓ−８１１」、チッソ社製の「ＣＭ−２１」、「ＣＭ−２２」などを挙げることができる。
キラル化合物を添加する場合は、該重合性液晶組成物の用途によるが、得られる重合体の厚み（ｄ）を重合体中での螺旋ピッチ（Ｐ）で除した値（ｄ／Ｐ）が０．１〜１００の範囲となる量を添加することが好ましく、０．１〜２０の範囲となる量がさらに好ましい。
【００６３】
本発明の重合性液晶組成物には、熱重合開始剤、光重合開始剤等の重合開始剤を添加することもできる。熱重合開始剤としては、例えば、過酸化ベンゾイル、２，２’−アゾビスイソブチロニトリル等が挙げられる。また、光重合開始剤としては、例えば、ベンゾインエーテル類、ベンゾフェノン類、アセトフェノン類、ベンジルケタール類等が挙げられる。添加する場合は、該重合性液晶組成物に対して、１０質量％以下であることが好ましく、５質量％以下が特に好ましく、０．５〜１．５質量％の範囲が更に好ましい。
【００６４】
本発明の重合性液晶組成物には、その保存安定性を向上させるために、安定剤を添加することもできる。安定剤としては、例えば、ヒドロキノン、ヒドロキノンモノアルキルエーテル類、第三ブチルカテコール類、ピロガロール類、チオフェノール類、ニトロ化合物類、β−ナフチルアミン類、β−ナフトール類等が挙げられる。添加する場合は、該重合性液晶組成物に対して、１質量％以下であることが好ましく、０．５質量％以下が特に好ましい。
【００６５】
本発明の重合性液晶組成物を偏光フィルムや配向膜の原料、又は印刷インキ及び塗料、保護膜等の用途に利用する場合には、その目的に応じて、金属、金属錯体、染料、顔料、色素、蛍光材料、燐光材料、界面活性剤、レベリング剤、チキソ剤、ゲル化剤、多糖、紫外線吸収剤、赤外線吸収剤、抗酸化剤、イオン交換樹脂、酸化チタン等の金属酸化物、などを添加してもよい。
【００６６】
本発明の重合性液晶組成物が液晶相を示す温度範囲内で、該重合性液晶組成物中の重合性化合物を重合させることで、本発明の光学異方体が得られる。具体的には、本発明の重合性液晶組成物を、配向機能を付与した基板上に塗布するか、又は二枚の基板間に挟持させた後、該重合性液晶組成物中の液晶分子をネマチック相を保持した状態で均一に配向させ、重合させることによって、本発明の光学異方体が得られる。
【００６７】
前記基板は、有機、無機を問わず、公知慣用の材質の基板を使用することができる。例えば、ポリエチレンテレフタレート板、ポリカーボネート板、ポリイミド板、ポリアミド板、ポリメタクリル酸メチル板、ポリスチレン板、ポリ塩化ビニル板、ポリテトラフルオロエチレン板、セルロース板、シリコン板、ガラス板、方解石板等が挙げられる。基板の形状としては、平板の他、曲面を有するものであっても良い。これらの基板は、必要に応じて、電極層を有していてもよい。
【００６８】
前記基板に液晶分子の配向機能を付与する方法としては特に限定はなく、公知慣用の方法が挙げられる。具体的には、布等で基板表面をラビング処理する方法、ポリイミド薄膜又はポリビニルアルコール薄膜等の有機薄膜を基板表面に形成し、これを布等でラビング処理する方法、基板にＳｉＯ２を斜方蒸着して配向膜を形成する方法、分子内に光二量化反応する官能基を有する有機薄膜や光で異性化する官能基を有する有機薄膜に、偏光した光を照射することによって、配向膜を形成する光配向法等を挙げることができる。特に、通常のツイステッド・ネマチック素子又はスーパー・ツイステッド・ネマチック素子で使用されているプレチルト角を与えるポリイミド薄膜を使用すると、液晶分子の配向状態の制御を容易にすることができ、特に好ましい。
【００６９】
本発明の重合性液晶組成物を基板上に塗布する場合は、スピンコーティング、ロールコーティング、グラビアコーティング、スプレーコーティング、ディッピング法等の公知慣用のコーティング法を利用すればよい。このとき、塗工性を高めるために、該重合性液晶組成物に公知慣用の有機溶媒を添加しても良い。この場合は、該重合性液晶組成物を基板上に塗布後、自然乾燥、加熱乾燥、減圧乾燥、減圧加熱乾燥等で有機溶媒を除去する。本発明の重合性液晶組成物を基板間に挟持させる場合は、毛細管現象あるいは真空注入法を利用した注入法等を利用すればよい。
【００７０】
本発明の重合性液晶組成物を重合させる方法としては、活性エネルギー線を照射する方法や熱重合法等が挙げられるが、加熱を必要とせず、室温で反応が進行することから活性エネルギー線を照射する方法が好ましく、中でも、操作が簡便なことから、紫外線等の光を照射する方法が好ましい。紫外線強度は、０．１ｍＷ／ｃｍ２〜２Ｗ／ｃｍ２の範囲が好ましい。紫外線強度が０．１ｍＷ／ｃｍ２未満の場合、重合を完了させるのに多大な時間がかかり、一方、２Ｗ／ｃｍ２を超える強度では、重合性液晶組成物中の液晶分子が劣化する傾向にある。照射時の温度は、本発明の重合性液晶組成物が液晶相を保持できる温度とし、重合性液晶組成物の熱重合の誘起を避けるため、可能な限り２５℃以下とすることが好ましい。尚、液晶組成物は、通常、昇温過程において、Ｃ−Ｎ転移温度から、Ｎ（ネマチック相）−Ｉ（等方性液体相）転移温度（以下、Ｎ−Ｉ転移温度と略す。）範囲内で液晶相を示す。一方、降温過程においては、熱力学的に非平衡状態を取るため、Ｃ−Ｎ転移温度以下でも凝固せず液晶状態を保つ場合がある。この状態を過冷却状態という。本発明においては、過冷却状態にある液晶組成物も液晶相を保持している状態に含めるものとする。
また、本発明の重合性液晶組成物を二枚の基板間に挟持させた状態で重合させる場合は、光照射面側の基板として、透明性を有する基板を使用する。
【００７１】
マスクを使用して特定の部分のみを紫外線照射で重合させた後、該未重合部分の配向状態を、電場、磁場又は温度等をかけて変化させ、その後該未重合部分を重合させることで、異なる配向方向を複数有する光学異方体を得ることもできる。
【００７２】
本発明の重合性液晶組成物を重合させて得られる重合体は、基板から剥離して単体で光学異方体として使用することも、基板から剥離せずにそのまま光学異方体として使用することもできる。剥離した場合は、それらを積層することも、他の基板に貼り合わせて使用することもできる。
【００７３】
本発明の重合性液晶組成物は、双極子モーメントの小さい液晶化合物を添加して２５℃でネマチック相を示すように調製し、加温せずに重合させることができる。双極子モーメントの小さい液晶化合物の配合量を増やさなくとも、２５℃で長時間安定にネマチック相を示すように重合性液晶組成物を調製できるので、重合性液晶組成物中のスワローテイル骨格の濃度は下がらない。そのため、得られた光学異方体は異方性及び透明性に優れる。
本発明の光学異方体は、光学補償板、光学的ローパスフィルタ、又は偏光プリズム材料としては勿論のこと、位相差板、偏光板、光導波路、圧電素子、非線形光学素子、各種光フィルター、コレステリック液晶相等の選択反射を利用した顔料、光ファイバー等の被覆剤等への応用が可能である。
【００７４】
【実施例】
以下、実施例及び比較例によって、本発明を具体的に説明する。
【００７５】
［評価項目］
重合性液晶組成物のＣ−Ｎ転移温度、及びＮ−Ｉ転移温度は、偏光顕微鏡観察及び示差走査熱量測定により決定した。
相溶性は、相溶後の安定性で評価し、重合性液晶組成物を封入したサンプル瓶を２５℃に放置し、相分離や結晶の析出が見られるか否かを目視にて観察し、その時間を測定した。
透明度は、ＪＩＳ　Ｋ−７１３６に準拠し、ヘーズ値で表した。ヘーズ値の小さいものほど透明度に優れることを表す。
リタデーション値は、ヘリウム−ネオンレーザー（Ｈｅ−Ｎｅ　ＬＡＳＥＲ）とフォトエラスティックモジュレーター（Ｐｈｏｔｏ　Ｅｌａｓｔｉｃ　Ｍｏｄｕｌａｔｏｒ）を使用した偏光解析装置により測定した。値が高いものほどリタデーションに優れることを表す。
【００７６】
＜合成例１＞
３，４−ジヒドロキシ安息香酸１０ｇ、６−ブロモ−１−ヘキサノール２６ｇ、水酸化ナトリウム８．２ｇ、ヨウ化カリウム１ｇ、エタノール４５ｍｌ及び水４５ｍｌからなる混合物を、８０℃で８時間攪拌した。室温まで冷却した後、反応液に飽和食塩水５００ｍｌを加え、反応液の水層が弱酸性になるまで希塩酸を加えた。この反応溶液に酢酸エチル３００ｍｌを加えて反応生成物を抽出した。有機層を水洗した後、抽出溶媒を減圧留去し、さらに風乾させて、下記式で表わされる化合物（ａ）２３．５ｇを得た。
【００７７】
【化２８】
2004059772.tif 000026
（ａ）
【００７８】
得られた化合物（ａ）２３．５ｇ、アクリル酸３０ｇ、ｐ−トルエンスルホン酸５ｇ、ヒドロキノン１ｇ、トルエン１００ｍｌ、ｎ−ヘキサン６０ｍｌ及びテトラヒドロフラン４０ｍｌからなる混合物を加熱撹拌し、生成してくる水を留去しながら６時間還流させた。室温まで冷却した後、反応液に飽和食塩水５００ｍｌ及び酢酸エチル３００ｍｌを加えて反応生成物を抽出した。有機層を水洗した後、有機溶媒を減圧留去して粗生成物４０．１ｇを得た。次に、この粗生成物を、ｎ−ヘキサン１００ｍｌとトルエン２０ｍｌの混合溶媒からの再結晶を２回行い、下記式で表わされる化合物（ｂ）８．０ｇを得た。
【００７９】
【化２９】
2004059772.tif 000027
（ｂ）
【００８０】
４−ヒドロキシビフェニル７．１ｇ、式（ｂ）で表わされる化合物１６．１ｇ及び塩化メチレン３００ｍｌの溶液に１−エチル−３−（３−ジメチルアミノプロピル）カルボジイミド塩酸塩８．９ｇ及び４−ジメチルアミノピリジン２．３ｇを加えて、室温で約４８時間攪拌した。薄層クロマトグラフィー（展開層；シリカゲル、展開溶媒；トルエンと酢酸エチルが４：１の混合溶媒）によって反応が終了したことを確認した後、飽和食塩水２００ｍｌで２回洗浄した。有機層を無水硫酸マグネシウムで脱水し、減圧下溶媒留去した後、粗生成物をカラムクロマトグラフィー（展開層；シリカゲル、展開溶媒；トルエンと酢酸エチルが３：１の混合溶媒）で分離して下記式で表わされる重合性化合物（ｃ）１０．５ｇを得た。得られた重合性化合物（ｃ）の固相−等方相転移温度（以下、Ｃ−Ｉ転移温度と略す）は８０℃であり、単独では液晶相を示さない重合性化合物であった。
【００８１】
【化３０】
2004059772.tif 000028
（ｃ）
【００８２】
＜合成例２＞
４−（４−プロピルシクロヘキシル）−フェノール９．１ｇ、式（ｂ）で表わされる化合物１６．１ｇ及び塩化メチレン３００ｍｌの溶液に、１−エチル−３−（３−ジメチルアミノプロピル）カルボジイミド塩酸塩８．９ｇ及び４−ジメチルアミノピリジン２．３ｇを加え、室温で約４８時間攪拌した。薄層クロマトグラフィー（展開層；シリカゲル、展開溶媒；トルエンと酢酸エチルが４：１の混合溶媒）によって反応が終了したことを確認した後、飽和食塩水２００ｍｌで２回洗浄した。有機層を無水硫酸マグネシウムで脱水し、減圧下溶媒留去した後、粗生成物をカラムクロマトグラフィー（展開層；シリカゲル、展開溶媒；トルエンと酢酸エチルが４：１の混合溶媒）で分離して下記式で表わされる重合性化合物（ｄ）１１．５ｇを得た。
得られた重合性化合物（ｄ）は、昇温時に、Ｃ−Ｉ転移温度４７℃を示し、降温時に、等方相−ネマチック相転移温度（以下、Ｉ−Ｎ相転移温度と略す）２８℃、ネマチック相−等方相転移温度（以下、Ｎ−Ｃ転移温度と略す）−１０℃を示す、モノトロピック液晶相を示す重合性化合物であった。
【００８３】
【化３１】
2004059772.tif 000029
（ｄ）
【００８４】
＜調製例＞
スワローテイル型の重合性化合物としては、前記合成例１及び２で得た式（ｃ）及び（ｄ）で表される重合性化合物、及び式（ｅ）で表される重合性化合物を使用した。電子吸引基を持たない双極子モーメントの小さい液晶組成物としては、式（ｆ）の重合性化合物５０質量部と式（ｇ）の重合性化合物５０質量部とからなる重合性液晶組成物（Ａ）を調製した。
【００８５】
【化３２】
2004059772.tif 000030
（ｅ）
【００８６】
【化３３】
2004059772.tif 000031
（ｆ）
【００８７】
【化３４】
2004059772.tif 000032
（ｇ）
【００８８】
［実施例１］
式（ｃ）で表される重合性化合物３０質量部及び重合性液晶組成物（Ａ）７０質量部からなる重合性液晶組成物（Ｂ）を調製した。重合性液晶組成物（Ｂ）は、Ｃ−Ｎ転移温度は２５℃であり、Ｎ−Ｉ転移温度は４５℃であった。重合性液晶組成物（Ｂ）は、室温で１ヶ月間静置しても相分離することがなく、相溶性に優れていた。
【００８９】
［実施例２］
式（ｄ）で表される重合性化合物３０質量部及び重合性液晶組成物（Ａ）７０質量部からなる重合性液晶組成物（Ｃ）を調製した。重合性液晶組成物（Ｃ）は、Ｃ−Ｎ転移温度は−３０℃であり、Ｎ−Ｉ転移温度は４７℃であった。重合性液晶組成物（Ｃ）は、室温で４ヶ月間静置しても相分離することがなく、相溶性に優れていた。
【００９０】
［実施例３］
式（ｄ）で表される重合性化合物１５質量部、式（ｅ）で表される重合性化合物１５質量部及び重合性液晶組成物（Ａ）７０質量部からなる重合性液晶組成物（Ｄ）を調製した。重合性液晶組成物（Ｄ）は、Ｃ−Ｎ転移温度は１１℃であり、Ｎ−Ｉ転移温度は４７℃であった。重合性液晶組成物（Ｄ）は、室温で１ヶ月間静置しても相分離することがなく、相溶性に優れていた。
【００９１】
［比較例１］
下記式で表される重合性化合物（ｈ）３０質量部、及び重合性液晶組成物（Ａ）７０質量部からなる重合性液晶組成物（Ｅ）を調製した。重合性液晶組成物（Ｅ）は、Ｃ−Ｎ転移温度は４１℃であり、Ｎ−Ｉ転移温度は６４℃であった。重合性液晶組成物（Ｄ）は、冷却過程で２５℃に於いて過冷却によるネマチック相を呈したが、室温で約２時間静置したところ、相分離してしまった。
【００９２】
【化３５】
2004059772.tif 000033
（ｈ）
【００９３】
［実施例４］
実施例２で調製した重合性液晶組成物（Ｃ）９９質量部、チバガイギー社製の光重合開始剤「イルガキュアー９０７」１質量部からなる重合性液晶組成物（Ｆ）を調製した。液晶分子を一軸配向するよう配向処理を施した、セルギャップ５０μｍのガラスセル「アンチパラレル配向液晶ガラスセル」に、重合性液晶組成物（Ｆ）を２５℃で注入した。注入後、１分以内に配向が安定し、均一な一軸配向が得られているのが確認できた。次に、目白プレシジョン製の超高圧水銀灯７５０Ｗを使用し、波長３６６ｎｍ、１４０Ｗ／ｍ２の紫外線を２００秒間照射して、重合性液晶組成物（Ｆ）を重合させ、光学異方体を得た。ガラスセルにいれたままの光学異方体の平行光透過率は８６．５％で、ヘーズ値は１．９％、リタデーション値は２．９μｍであった。
【００９４】
［実施例５］光学異方体製造例
実施例３で調製した重合性液晶組成物（Ｄ）９９質量部、光重合開始剤「イルガキュアー９０７」１質量部からなる重合性液晶組成物（Ｇ）を調製した他は、実施例４と同様にして光学異方体を得た。ガラスセルにいれたままの光学異方体の平行光透過率は８８．８％で、ヘーズ値は１．４％、リタデーション値は３．１μｍであった。
【００９５】
［比較例２］光学異方体作製例
比較例１で調製した重合性液晶組成物（Ｅ）９９質量部、光重合開始剤「イルガキュアー９０７」１質量部からなる重合性液晶組成物（Ｈ）を調製した他は、実施例５と同様にして光学異方体を得た。ガラスセルにいれたままの光学異方体の平行光透過率は８３．４％で、ヘーズは４．７％であった。リタデーション値は２．７ミクロンであった。
【００９６】
この結果、実施例１、２で得た重合性液晶組成物は、比較例１で得た重合性液晶組成物と比較し、相溶性に優れていた。また、実施例４、５で得た光学異方体は、比較例２で得た光学異方体と比較し、更に透明性及びリタデーションに優れていた。
【００９７】
【発明の効果】
本発明の重合性液晶組成物は、分子末端に水素原子、アルキル基、又はアルコキシ基を有する一般式（１）で表される重合性化合物を含有する。該重合性化合物は、シアノ基等の極性基を持たないことから双極子モーメントが小さく、重合性液晶組成物に配合することによって、系全体の極性を低く抑えることができる。
この結果、前記一般式（１）で表される重合性化合物を配合した本発明の重合性液晶組成物は、前記一般式（３）で表される重合性化合物のような、Ｃ−Ｎ転移温度を下げる効果のある双極子モーメントの小さい液晶化合物と相溶性がよく、混合しても長時間安定に液晶相を示す。また、仮に、本発明の重合性液晶組成物に、シアノ基等を有するような双極子モーメントの大きい化合物を配合しても、系全体の極性が極端にあがることもない。前記一般式（１）で表される重合性化合物は、スワローテイル骨格を有するので、骨格の類似している、分子末端にシアノ基等の極性基を有するスワローテイル型の重合性液晶化合物との相溶性に優れる。
本発明の重合性液晶組成物は、双極子モーメントの小さいスワローテール型ではない液晶化合物の配合量を少なくしても、２５℃で長時間安定にネマチック相を示すように重合性液晶組成物を調製できるので、重合性液晶組成物中のスワローテイル型の液晶化合物の濃度を高くすることができる。そのため、異方性及び透明性に優れた光学異方体を得ることができる。特に、前記一般式（２）で表される重合性化合物を配合すると、より透明性に優れた光学異方体を得ることができる。